【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
約１０〜約１００質量％のチョップトガラス繊維、
約０〜約９０質量％の合成繊維、及び
熱硬化性材料及び熱可塑性材料の混合物並びにカップリング剤を含むバインダ組成物
を含む不織マットであって、高められた可撓性及び引張強さを有する、不織マット。
【請求項２】
前記マットが、約５０〜約９０質量％のチョップトガラス繊維及び約１０〜５０質量％の合成繊維を含む、請求項１に記載の不織マット。
【請求項３】
前記チョップトガラス繊維が、前記合成繊維とブレンドされている、請求項１又は２に記載の不織マット。
【請求項４】
前記合成繊維が、ポリプロピレン、ポリエステル、及びこれらの組合せのうちの少なくとも１つを含む、請求項１又は２に記載の不織マット。
【請求項５】
前記チョップトガラス繊維が、約０．６４〜約５．１ｃｍ(約０．２５〜約２．０ｉｎ)の長さを有する、請求項１又は２に記載の不織マット。
【請求項６】
前記合成繊維が、約１．３〜約５．１ｃｍ(約０．５〜約２．０ｉｎ)の長さを有するチョップト繊維である、請求項１に記載の不織マット。
【請求項７】
前記チョップトガラス繊維が、約５〜２０μｍの径を有する、請求項１又は２に記載の不織マット。
【請求項８】
前記合成繊維が、約１０〜１６μｍの径を有する、請求項１又は２に記載の不織マット。
【請求項９】
前記カップリング剤が、シランカップリング剤である、請求項１に記載の不織マット。
【請求項１０】
前記熱硬化性材料が、アクリル系材料、ウレアホルムアルデヒド材料、又はこれら２種の組合せのうちの少なくとも１つを含む、請求項１に記載の不織マット。
【請求項１１】
前記熱可塑性材料が、エチレン酢酸ビニルを含む、請求項１に記載の不織マット。
【請求項１２】
前記バインダ樹脂が、約５０〜約１００質量％の熱可塑性材料、及び約０〜約５０質量％の熱硬化性材料を含む、請求項１に記載の不織マット。
【請求項１３】
前記バインダ樹脂が、約７０〜約９０質量％の熱可塑性材料、及び約０〜約５０質量％の熱硬化性材料を含む、請求項１２に記載の不織マット。
【請求項１４】
前記カップリング剤が、前記バインダ組成物中に約０．０５〜約１０質量％の量で存在する、請求項９〜１３の何れかに記載の不織マット。
【請求項１５】
前記バインダ組成物が、染料、オイル、フィラー、着色剤、水性分散液、UV安定剤、潤滑剤、湿潤剤、界面活性剤、及び帯電防止剤のうちの少なくとも１つを更に含む、請求項１又は２に記載の不織マット。
【請求項１６】
前記水性分散液が、酸化防止剤分散液である、請求項１５に記載の不織マット。
【請求項１７】
前記バインダ組成物が、スチレンモノマーに対して耐性である、請求項１又は２に記載の不織マット。
【請求項１８】
前記マットが、機械方向において少なくとも約１４ｋｇ(３０ｌｂ)の平均引張強さ及び横方向において少なくとも約９．１ｋｇ(２０ｌｂ)の平均引張強さを有する、請求項１又は２に記載の不織マット。
【請求項１９】
前記マットが、約２，０００〜約６，０００ｍｇｆのガーレー剛性を有する、請求項１又は２に記載の不織マット。
【請求項２０】
引抜成形された複合製品であって、
熱硬化性樹脂で含浸された、少なくとも１種のロービング、並びに
以下の成分を含む不織マット、
約１０〜約９５質量％のチョップトガラス繊維、
約５〜約９０質量％の合成繊維、及び
熱硬化性材料と熱可塑性材料との混合物及びカップリング剤を含有するバインダ組成物、
を含み、該不織マットが高められた可撓性及び引張強さを有する、前記複合製品。
【請求項２１】
前記不織マットが、約５０〜約９０質量％のチョップトガラス繊維及び約１０〜５０質量％の合成繊維を含む、請求項２０に記載の引抜成形された複合製品。
【請求項２２】
カップリング剤が、シランカップリング剤を含む、請求項２０又は２１に記載の引抜成形された複合製品。
【請求項２３】
前記熱硬化性材料が、アクリル系材料、ウレアホルムアルデヒド材料、又はこれら２種の組合せのうちの少なくとも１つを含む、請求項２０に記載の引抜成形された複合製品。
【請求項２４】
前記熱可塑性材料が、エチレン酢酸ビニルを含む、請求項２０又は２１に記載の引抜成形された複合製品。
【請求項２５】
前記不織マットが、機械方向において少なくとも約１４ｋｇ(３０ｌｂ)及び横方向において少なくとも約９．１ｋｇ（２０ｌｂ)の平均引張強さを有する、請求項２０又は２１に記載の引抜成形された複合製品。
【請求項２６】
前記不織マットが、約２，０００〜約６，０００ｍｇｆのガーレー剛性を有する、請求項２０又は２１に記載の引抜成形された複合製品。
【請求項２７】
石膏コア、及び
該石膏コアと結合された少なくとも一つの不織マット、
を含む石膏ウォールボードであって、該不織マットが、以下の成分、
約１０〜約９５質量％のチョップトガラス繊維、
約５〜約９０質量％の合成繊維、並びに
熱硬化性材料と熱可塑性材料との混合物及びシランカップリング剤を含むバインダ組成物、
を含み、該不織マットが高められた可撓性及び引張強さを有する、石膏ウォールボード。
【手続補正２】
【補正対象書類名】明細書
【補正対象項目名】００２３
【補正方法】変更
【補正の内容】
【００２３】
本発明の数個の典型的な、僅かに数例の態様のみが本明細書において記載されたが、多くの変更が、上記一般的な本発明の概念に係る精神および範囲から逸脱することなしに行うことができるものと理解すべきである。全てのこのような変更が、本発明および関連する一般的な本発明の概念の範囲内に含まれるものと意図されており、これらは添付された特許請求の範囲によってのみ限定されるものである。
本発明の好ましい態様は、下記の通りである。
〔１〕約１０〜約１００質量％のチョップトガラス繊維、
約０〜約９０質量％の合成繊維を含む、不織マット。
〔２〕熱硬化性材料及び熱可塑性材料の混合物並びにカップリング剤を含み、前記不織マットが高められた可撓性及び引張強さを有する、バインダ組成物。
〔３〕前記マットが、約５０〜約９０質量％のチョップトガラス繊維及び約１０〜５０質量％の合成繊維を含む、前記〔１〕に記載の不織マット。
〔４〕前記チョップトガラス繊維が、前記合成繊維とブレンドされている、前記〔１〕又は〔２〕に記載の不織マット。
〔５〕前記合成繊維が、ポリプロピレン、ポリエステル、及びこれらの組合せのうちの少なくとも１つを含む、前記〔１〕〜〔３〕の何れかに記載の不織マット。
〔６〕前記チョップトガラス繊維が、約０．６４〜約５．１ｃｍ(約０．２５〜約２．０ｉｎ)の長さを有する、前記〔１〕〜〔４〕の何れかに記載の不織マット。
〔７〕前記合成繊維が、約１．３〜約５．１ｃｍ(約０．５〜約２．０ｉｎ)の長さを有する、チョップト繊維である、前記〔１〕〜〔５〕の何れかに記載の不織マット。
〔８〕前記チョップトガラス繊維が、約５〜２０μｍの径を有する、前記〔１〕〜〔６〕の何れかに記載の不織マット。
〔９〕前記合成繊維が約１０〜１６μｍの径を有する、前記〔１〕〜〔７〕の何れかに記載の不織マット。
〔１０〕前記カップリング剤がシランカップリング剤である、前記〔１〕〜〔８〕の何れかに記載の不織マット。
〔１１〕前記熱硬化性材料がアクリル系材料、ウレアホルムアルデヒド材料、又はこれら２種の組合せのうちの少なくとも１つを含む、前記〔１〕に記載の不織マット。
〔１２〕前記熱可塑性材料がエチレン酢酸ビニルを含む、前記〔１〕に記載の不織マット。
〔１３〕前記バインダ樹脂が、約５０〜約１００質量％の熱可塑性材料、及び約０〜約５０質量％の熱硬化性材料を含む、前記〔１〕に記載の不織マット。
〔１４〕前記バインダ樹脂が、約７０〜約９０質量％の熱可塑性材料、及び約０〜約５０質量％の熱硬化性材料を含む、前記〔１３〕に記載の不織マット。
〔１５〕前記カップリング剤が、前記バインダ組成物中に約０．０５〜約１０質量％の量で存在する、前記〔１０〕〜〔１４〕の何れかに記載の不織マット。
〔１６〕前記バインダ組成物が、染料、オイル、フィラー、着色剤、水性分散液、UV安定剤、潤滑剤、湿潤剤、界面活性剤、及び帯電防止剤のうちの少なくとも１つを更に含む、前記〔１〕〜〔１５〕の何れかに記載の不織マット。
〔１７〕前記水性分散液が、酸化防止剤分散液である、前記〔１６〕に記載の不織マット。
〔１８〕前記バインダ組成物が、スチレンモノマーに対して耐性である、前記〔１〕〜〔１７〕の何れかに記載の不織マット。
〔１９〕前記マットが、機械方向において少なくとも約１４ｋｇ(３０ｌｂ)の平均引張強さ及び横方向において少なくとも約９．１ｋｇ(２０ｌｂ)の平均引張強さを有する、前記〔１〕〜〔１８〕の何れかに記載の不織マット。
〔２０〕前記マットが、約２，０００〜約６，０００ｍｇｆのガーレー剛性を有する、前記〔１〕〜〔１９〕の何れかに記載の不織マット。
〔２１〕引抜成形された複合製品であって、
熱硬化性樹脂で含浸された、少なくとも１種のロービング、並びに
以下の成分を含む不織マット、
約１０〜約９５質量％のチョップトガラス繊維、
約５〜約９０質量％の合成繊維、及び
熱硬化性材料と熱可塑性材料との混合物及びカップリング剤を含有するバインダ組成物、
を含み、該不織マットが高められた可撓性及び引張強さを有する、前記複合製品。
〔２２〕前記不織マットが、約５０〜約９０質量％のチョップトガラス繊維及び約１０〜５０質量％の合成繊維を含む、前記〔２１〕に記載の引抜成形された複合製品。
〔２３〕カップリング剤がシランカップリング剤を含む、前記〔２１〕〜〔２２〕の何れかに記載の引抜成形された複合製品。
〔２４〕前記熱硬化性材料がアクリル系材料、ウレアホルムアルデヒド材料、又はこれら２種の組合せのうちの少なくとも１つを含む、前記〔２１〕に記載の引抜成形された複合製品。
〔２５〕前記熱可塑性材料がエチレン酢酸ビニルを含む、前記〔２１〕〜〔２４〕の何れかに記載の引抜成形された複合製品。
〔２６〕前記不織マットが、機械方向において少なくとも約１４ｋｇ(３０ｌｂ)及び横方向において少なくとも約９．１ｋｇ（２０ｌｂ)の平均引張強さを有する、前記〔２１〕〜〔２５〕の何れかに記載の引抜成形された複合製品。
〔２７〕前記不織マットが、約２，０００〜約６，０００ｍｇｆのガーレー剛性を有する、前記〔２１〕〜〔２６〕の何れかに記載の引抜成形された複合製品。
〔２８〕石膏コア、及び
該石膏コアと結合された少なくとも一つの不織マット、
を含み、該不織マットが、以下の成分、
約１０〜約９５質量％のチョップトガラス繊維、
約５〜約９０質量％の合成繊維、並びに
熱硬化性材料と熱可塑性材料との混合物及びシランカップリング剤を含むバインダ組成物、
を含み、該不織マットが高められた可撓性及び引張強さを有する、石膏ウォールボード。